(57)【要約】  炭化珪素半導体基板は、ｎ+型炭化珪素基板（１）と、ｎ+型炭化珪素基板（１）のおもて面に設けられ、ｎ+型炭化珪素基板（１）より低不純物濃度のｎ型エピタキシャル層（４）と、ｎ型エピタキシャル層（４）のｎ+型炭化珪素基板（１）側に対して反対側の表面に設けられた、ｎ+型炭化珪素基板（１）と同程度の不純物濃度のｎ+型炭化珪素バッファ層（２）と、ｎ+型炭化珪素バッファ層（２）のｎ+型炭化珪素基板（１）側に対して反対側の表面に設けられた、ｎ+型炭化珪素バッファ層（２）より低不純物濃度のｎ型ドリフト層（３）と、を含む。
2017104751.tif 000002
【特許請求の範囲】
【請求項１】
第１導電型の炭化珪素基板と、
前記炭化珪素基板のおもて面に設けられた、前記炭化珪素基板より低不純物濃度の第１導電型のエピタキシャル層と、
前記エピタキシャル層の前記炭化珪素基板側に対して反対側の表面に設けられた、前記炭化珪素基板と同程度の不純物濃度の第１導電型のバッファ層と、
前記バッファ層の前記炭化珪素基板側に対して反対側の表面に設けられた、前記バッファ層より低不純物濃度の第１導電型のドリフト層と、
を含むことを特徴とする炭化珪素半導体基板。
【請求項２】
前記エピタキシャル層の不純物濃度は、前記炭化珪素基板または前記バッファ層の不純物濃度の１／３以下であることを特徴とする請求項１に記載の炭化珪素半導体基板。
【請求項３】
前記エピタキシャル層の膜厚は、５μｍ以下であることを特徴とする請求項１に記載の炭化珪素半導体基板。
【請求項４】
前記エピタキシャル層の不純物濃度は、１×１０17／ｃｍ3以上であり、前記エピタキャル層の膜厚は、０．１μｍ以上であることを特徴とする請求項３に記載の炭化珪素半導体基板。
【請求項５】
前記エピタキシャル層の不純物濃度は、１×１０18／ｃｍ3以下であり、前記エピタキャル層の膜厚は、１μｍ以上であることを特徴とする請求項３に記載の炭化珪素半導体基板。
【請求項６】
炭化珪素基板のおもて面に、前記炭化珪素基板より低不純物濃度の第１導電型のエピタキシャル層を形成する工程と、
前記エピタキシャル層の前記炭化珪素基板側に対して反対側の表面に、前記炭化珪素基板と同程度の不純物濃度の第１導電型のバッファ層を形成する工程と、
前記バッファ層の前記炭化珪素基板側に対して反対側の表面に、前記バッファ層より低不純物濃度の第１導電型のドリフト層を形成する工程と、
を含むことを特徴とする炭化珪素半導体基板の製造方法。
【請求項７】
第１導電型の炭化珪素基板と、
前記炭化珪素基板のおもて面に設けられた、前記炭化珪素基板より低不純物濃度の第１導電型のエピタキシャル層と、
前記エピタキシャル層の前記炭化珪素基板側に対して反対側の表面に設けられた、前記炭化珪素基板と同程度の不純物濃度の第１導電型のバッファ層と、
前記バッファ層の前記炭化珪素基板側に対して反対側の表面に設けられた、前記バッファ層より低不純物濃度の第１導電型のドリフト層と、
を含む炭化珪素半導体基板を有することを特徴とする半導体装置。
【請求項８】
第１導電型の炭化珪素基板と、
前記炭化珪素基板のおもて面に設けられた、前記炭化珪素基板より低不純物濃度の第１導電型のエピタキシャル層と、
前記エピタキシャル層の前記炭化珪素基板側に対して反対側の表面に設けられた、前記炭化珪素基板と同程度の不純物濃度の第１導電型のバッファ層と、
前記バッファ層の前記炭化珪素基板側に対して反対側の表面に設けられた、前記バッファ層より低不純物濃度の第１導電型のドリフト層と、
を含む炭化珪素半導体基板を用いることを特徴とする半導体装置の製造方法。
【発明の詳細な説明】
【技術分野】
【０００１】
この発明は、炭化珪素半導体基板、炭化珪素半導体基板の製造方法、半導体装置および半導体装置の製造方法に関する。
【背景技術】
【０００２】
基板上に炭化珪素（ＳｉＣ）をエピタキシャル成長させたエピタキシャルウェハ（炭化珪素半導体基板、以下、単に基板と略する）には、多くの結晶欠陥・転移が存在しており、これらが炭化珪素半導体装置の特性に悪影響を与えていると考えられている。特に、エピタキシャル成長させた層中の基底面転位（ＢＰＤ：Ｂａｓａｌ  Ｐｌａｎｅ  Ｄｉｓｌｏｃａｔｉｏｎ）は、半導体装置をバイポーラ動作させた際に積層欠陥に拡張し、電流を流れにくくすることにより半導体装置のオン電圧を上昇させ「バイポーラ劣化」の発生につながる。【０００３】
ＢＰＤは、基板に数百〜数千個／ｃｍ2の密度で存在する。その多くは、エピタキシャル成長中に、貫通刃状転位（ＴＥＤ：Ｔｈｒｅａｄｉｎｇ  Ｅｄｇｅ  Ｄｉｓｌｏｃａｔｉｏｎ）に変換されるが、ＢＰＤは、エピタキシャル成長後、基板に１〜１００個／ｃｍ2の密度で残る。この場合、この基板から作製（製造）した炭化珪素半導体装置をバイポーラ動作させる際、過剰に電流を流すと、基板内のＢＰＤが拡張し、三角・帯状の積層欠陥が発生する。【０００４】
図６は、従来の炭化珪素半導体基板に発生した積層欠陥のフォトルミネッセンス発光を撮影した上面図である。従来の炭化珪素半導体基板から形成したｐｉｎ（ｐ−ｉｎｔｒｉｎｓｉｃ−ｎ）ダイオードを、６００Ａ／ｃｍ2の電流密度で１時間程度バイポーラ動作させた後、アノード電極を剥離し、室温で４２０ｎｍ近傍のバンドパスフィルターを用いて、基板に対してフォトルミネッセンス発光の測定を行った結果である。図６には、基板内に、基板の左右両端に亘って長く延びた帯状積層欠陥と複数の三角形状積層欠陥が共に発光した状態が示されている。【０００５】
帯状積層欠陥、三角形状積層欠陥が発生する原因として、基板中での電子−ホールの再結合が挙げられる。この再結合を抑制するため、基板上のエピタキシャル成長（以下、エピ成長と略する）させたバッファ層を厚くすることにより、基板への過剰なホール注入を防ぐ技術がある（例えば、非特許文献１参照）。
【先行技術文献】
【非特許文献】
【０００６】
【非特許文献１】Ｊ．Ｊ．スマーケリス（Ｓｕｍａｋｅｒｉｓ）他、「バイポーラ型ＳｉＣ半導体装置の順方向電圧安定化へのアプローチ（Ａｐｐｒｏａｃｈｅｓ  ｔｏ  Ｓｔａｂｉｌｉｚｉｎｇ  ｔｈｅ  Ｆｏｒｗａｒｄ  Ｖｏｌｔａｇｅ  ｏｆ  Ｂｉｐｏｌａｒ  ＳｉＣ  Ｄｅｖｉｃｅｓ）」、（米国）、マテリアルサイエンスフォーラム（Ｍａｔｅｒｉａｌｓ  Ｓｃｉｅｎｃｅ  Ｆｏｒｕｍ）、オンライン第４５７−４６０巻、２００４年  ｐ．１１１３−１１１６
【発明の概要】
【発明が解決しようとする課題】
【０００７】
しかしながら、厚いバッファ層の成膜は、エピ成長のスループット低下によるコスト増大、欠陥密度増加による歩留まり低下および基板の抵抗増大につながる。このため、基板と同程度の不純物濃度のバッファ層を成膜することで、バッファ層の厚みを抑制しつつ、大電流でバイポーラ動作させても、基板内の三角・帯状積層欠陥の発生を効果的に抑制することが可能な炭化珪素半導体基板（以下、積層欠陥抑制半導体基板と略する）が提案されている。【０００８】
図７は、積層欠陥抑制半導体基板の構成を示す断面図である。図７に示すように、積層欠陥抑制基板は、ｎ+型炭化珪素基板１の第１主面（おもて面）、例えば（０００１）面（Ｓｉ面）、にｎ+型炭化珪素バッファ層２が堆積されている。【０００９】
ｎ+型炭化珪素基板１は、例えば窒素（Ｎ）がドーピングされた炭化珪素単結晶基板である。ｎ+型炭化珪素バッファ層２は、ｎ+型炭化珪素基板１と同程度の不純物濃度で、例えば窒素がドーピングされているバッファ層である。ｎ+型炭化珪素バッファ層２の、ｎ+型炭化珪素基板１側に対して反対側の表面側は、ｎ型ドリフト層３が形成されている。ｎ型ドリフト層３は、ｎ+型炭化珪素基板１およびｎ+型炭化珪素バッファ層２より低不純物濃度で、例えば窒素がドーピングされているドリフト層である。【００１０】
積層欠陥抑制半導体基板は、ｎ+型炭化珪素バッファ層２内で電子−ホールの再結合を促進し、ｎ+型炭化珪素基板１に注入されるホール密度を抑えることで、三角・帯状積層欠陥の発生を効果的に抑制する。【００１１】
しかしながら、積層欠陥抑制半導体基板は、ｎ+型炭化珪素基板１とｎ+型炭化珪素バッファ層２とが同程度の不純物濃度のため、ｎ+型炭化珪素基板１とｎ+型炭化珪素バッファ層２との界面で赤外光の反射が少なくなる。【００１２】
図８は、積層欠陥抑制半導体基板の赤外光の反射を説明する図である。図８に示すように、積層欠陥抑制半導体基板に入射された赤外線は、積層欠陥抑制半導体基板の表面で反射され、表面反射光Ｒｅｆ．が返ってくる。また、この赤外線は、ｎ+型炭化珪素バッファ層２とｎ型ドリフト層３とでは、不純物濃度が異なるため、ｎ+型炭化珪素バッファ層２とｎ型ドリフト層３との界面で反射され、界面反射光Ｃが返ってくる。しかしながら、ｎ+型炭化珪素基板１とｎ+型炭化珪素バッファ層２とでは、不純物濃度が同程度であるため、ｎ+型炭化珪素基板１とｎ+型炭化珪素バッファ層２との界面で反射が少なく、界面反射光は返ってこない。【００１３】
図９は、積層欠陥抑制半導体基板のＦＴ−ＩＲ（Ｆｏｕｒｉｅｒ  Ｔｒａｎｓｆｏｒｍ  Ｉｎｆｒａｒｅｄ  Ｓｐｅｃｔｒｏｓｃｏｐｙ）干渉波形を模式的に示したグラフである。横軸は膜厚を示し、縦軸はＦＴ−ＩＲ信号スペクトルを示す。図９に示すように、積層欠陥抑制半導体基板の干渉波形は、ｎ+型炭化珪素基板１とｎ+型炭化珪素バッファ層２との界面で界面反射光がないため、表面反射光Ｒｅｆ．と、ｎ+型炭化珪素バッファ層２とｎ型ドリフト層３との界面からの界面反射光Ｃの干渉波形（Ｒｅｆ．＋Ｃ）のみとなる。このため、ｎ+型炭化珪素バッファ層２の膜厚を測定することができない。このように、積層欠陥抑制半導体基板では、従来のＦＴ−ＩＲ法（フーリエ変換赤外分光法）でｎ+型炭化珪素バッファ層２の膜厚が測定できないという課題がある。そして、バッファ層２の膜厚を正確に測定できないため、炭化珪素半導体基板の歩留まり低下や基板の抵抗増大等の問題を解決できない。【００１４】
この発明は、上述した技術による問題点を解消するため、基板と同程度の不純物濃度のバッファ層を基板上に成膜して積層欠陥を抑制した場合でも、従来のＦＴ−ＩＲ法でバッファ層の膜厚を測定可能とする炭化珪素半導体基板、炭化珪素半導体基板の製造方法、半導体装置および半導体装置の製造方法を提供することを目的とする。
【課題を解決するための手段】
【００１５】
上述した課題を解決し、本発明の目的を達成するため、この発明にかかる炭化珪素半導体基板は、次の特徴を有する。炭化珪素半導体基板は、第１導電型の炭化珪素基板と、第１導電型のエピタキシャル層と、第１導電型のバッファ層と、第１導電型のドリフト層と、を含む。第１導電型のエピタキシャル層は、前記炭化珪素基板のおもて面に設けられ、前記炭化珪素基板より低不純物濃度である。第１導電型のバッファ層は、前記エピタキシャル層の前記炭化珪素基板側に対して反対側の表面に設けられ、前記炭化珪素基板と同程度の不純物濃度である。第１導電型のドリフト層は、前記バッファ層の前記炭化珪素基板側に対して反対側の表面に設けられ、前記バッファ層より低不純物濃度であることを特徴とする。【００１６】
また、この発明にかかる炭化珪素半導体基板は、上述した発明において、前記エピタキシャル層の不純物濃度は、前記炭化珪素基板または前記バッファ層の不純物濃度の１／３以下であることを特徴とする。【００１７】
また、この発明にかかる炭化珪素半導体基板は、上述した発明において、前記エピタキシャル層の膜厚は、５μｍ以下であることを特徴とする。【００１８】
また、この発明にかかる炭化珪素半導体基板は、上述した発明において、前記エピタキシャル層の不純物濃度は、１×１０17／ｃｍ3以上であり、前記エピタキャル層の膜厚は、０．１μｍ以上であることを特徴とする。【００１９】
また、この発明にかかる炭化珪素半導体基板は、上述した発明において、前記エピタキシャル層の不純物濃度は、１×１０18／ｃｍ3以下であり、前記エピタキャル層の膜厚は、１μｍ以上であることを特徴とする。【００２０】
上述した課題を解決し、本発明の目的を達成するため、この発明にかかる炭化珪素半導体基板の製造方法は、次の特徴を有する。まず、炭化珪素基板のおもて面に、前記炭化珪素基板より低不純物濃度の第１導電型のエピタキシャル層を形成する。次に、前記エピタキシャル層の前記炭化珪素基板側に対して反対側の表面に、前記炭化珪素基板と同程度の不純物濃度の第１導電型のバッファ層を形成する。次に、前記バッファ層の前記炭化珪素基板側に対して反対側の表面に、前記バッファ層より低不純物濃度の第１導電型のドリフト層を形成する。【００２１】
上述した課題を解決し、本発明の目的を達成するため、この発明にかかる半導体装置は、次の特徴を有する。半導体装置は、第１導電型の炭化珪素基板と、第１導電型のエピタキシャル層と、第１導電型のバッファ層と、第１導電型のドリフト層と、を含む炭化珪素半導体基板を有する。ここで、第１導電型のエピタキシャル層は、前記炭化珪素基板のおもて面に設けられ、前記炭化珪素基板より低不純物濃度である。第１導電型のバッファ層は、前記エピタキシャル層の前記炭化珪素基板側に対して反対側の表面に設けられ、前記炭化珪素基板と同程度の不純物濃度である。第１導電型のドリフト層は、前記バッファ層の前記炭化珪素基板側に対して反対側の表面に設けられ、前記バッファ層より低不純物濃度である。【００２２】
上述した課題を解決し、本発明の目的を達成するため、この発明にかかる半導体装置の製造方法は、次の特徴を有する。半導体装置の製造方法は、第１導電型の炭化珪素基板と、第１導電型のエピタキシャル層と、第１導電型のバッファ層と、第１導電型のドリフト層と、を含む炭化珪素半導体基板を用いる。ここで、第１導電型のエピタキシャル層は、前記炭化珪素基板のおもて面に設けられ、前記炭化珪素基板より低不純物濃度である。第１導電型のバッファ層は、前記エピタキシャル層の前記炭化珪素基板側に対して反対側の表面に設けられ、前記炭化珪素基板と同程度の不純物濃度である。第１導電型のドリフト層は、前記バッファ層の前記炭化珪素基板側に対して反対側の表面に設けられ、前記バッファ層より低不純物濃度である。【００２３】
上述した発明によれば、バッファ層の不純物濃度と厚さによって積層欠陥を抑制できる。そして、炭化珪素基板とエピタキシャル層、または、エピタキシャル層とバッファ層との界面で赤外光が反射するため、表面反射光と界面反射光との干渉波形から、フーリエ変換によりバッファ層の膜厚を測定できる。このため、従来のＦＴ−ＩＲ法でバッファ層の厚さが測定可能となる。これにより、例えば、バッファ層の膜厚を評価、管理できるため、炭化珪素半導体基板の歩留まり向上に貢献できる。【００２４】
また、エピタキシャル層の不純物濃度が、炭化珪素基板またはバッファ層の不純物濃度の１／３以下であることより、界面での反射光が強くなり、表面反射光と界面反射光との干渉波形を得ることができる。【００２５】
また、エピタキシャル層の膜厚を５μｍ以下とすることより、エピタキシャル層の抵抗を抑え、エピタキシャル層による抵抗増大を抑えることができる。また、エピタキシャル層の不純物濃度を、１×１０17／ｃｍ3以上とすることより、エピタキシャル層の抵抗を抑え、エピタキシャル層による抵抗増大を抑えることができる。
【発明の効果】
【００２６】
本発明にかかる炭化珪素半導体基板、炭化珪素半導体基板の製造方法、半導体装置および半導体装置の製造方法によれば、基板と同程度の不純物濃度のバッファ層を用い積層欠陥の抑制した場合でも、従来のＦＴ−ＩＲ法でバッファ層の膜厚を測定可能であるという効果を奏する。
【図面の簡単な説明】
【００２７】
【図１】実施の形態にかかる炭化珪素半導体基板の構成を示す断面図である。
【図２】実施の形態にかかる炭化珪素半導体基板の赤外光の反射を説明する図である。
【図３】実施の形態にかかる炭化珪素半導体基板のＦＴ−ＩＲ干渉波形を模式的に示したグラフである。
【図４】実施の形態にかかる炭化珪素半導体基板の実施例における各層の不純物濃度および厚さを示す表である。
【図５】実施の形態にかかる炭化珪素半導体基板の実施例におけるＦＴ−ＩＲ信号を示すグラフである。
【図６】従来の炭化珪素半導体基板に発生した積層欠陥のフォトルミネッセンス発光を撮影した上面図である。
【図７】積層欠陥抑制半導体基板の構成を示す断面図である。
【図８】積層欠陥抑制半導体基板の赤外光の反射を説明する図である。
【図９】積層欠陥抑制半導体基板のＦＴ−ＩＲ干渉波形を模式的に示したグラフである。
【発明を実施するための形態】
【００２８】
以下に添付図面を参照して、この発明にかかる炭化珪素半導体基板、炭化珪素半導体基板の製造方法、半導体装置および半導体装置の製造方法の好適な実施の形態を詳細に説明する。本明細書および添付図面においては、ｎまたはｐを冠記した層や領域では、それぞれ電子または正孔が多数キャリアであることを意味する。また、ｎやｐに付す＋および−は、それぞれそれが付されていない層や領域よりも高不純物濃度および低不純物濃度であることを意味する。＋および−を含めたｎやｐの表記が同じ場合は近い濃度であることを示し濃度が同等とは限らない。なお、以下の実施の形態の説明および添付図面において、同様の構成には同一の符号を付し、重複する説明を省略する。また、本明細書では、ミラー指数の表記において、"−"はその直後の指数につくバーを意味しており、指数の前に"−"を付けることで負の指数をあらわしている。
【００２９】
（実施の形態）
図１は、実施の形態にかかる炭化珪素半導体基板の構成を示す断面図である。図１に示すように、実施の形態にかかる炭化珪素半導体基板は、ｎ+型炭化珪素基板（第１導電型の炭化珪素基板）１の第１主面（おもて面）、例えば（０００１）面（Ｓｉ面）、にｎ型エピタキシャル層（第１導電型のエピタキシャル層）４が堆積されている。
【００３０】
ｎ+型炭化珪素基板１は、例えば窒素がドーピングされた炭化珪素単結晶基板である。ｎ+型炭化珪素基板１は、不純物濃度を例えば１×１０18／ｃｍ3以上、２×１０19／ｃｍ3以下とした。ｎ型エピタキシャル層４は、ｎ+型炭化珪素基板１および後述するｎ+型炭化珪素バッファ層（第１導電型のバッファ層）２より低不純物濃度で、例えば窒素がドーピングされているエピタキシャル層である。また、ｎ型エピタキシャル層４の不純物濃度は、ｎ+型炭化珪素基板１またはｎ+型炭化珪素バッファ層２の不純物濃度の１／３以下であることが好ましい。これは、以下で詳細に説明するように、ｎ+型炭化珪素基板１とｎ型エピタキシャル層４の界面、または、ｎ+型炭化珪素バッファ層２とｎ型エピタキシャル層４の界面において、ｎ+型炭化珪素バッファ層２の膜厚を測定するために必要な界面反射光を得るためである。また、ｎ型エピタキシャル層４の膜厚は、０．１μｍ以上５μｍ以下であることが好ましい。厚すぎるとｎ型エピタキシャル層４による抵抗が増大するためである。また、ｎ型エピタキシャル層４の不純物濃度は、１×１０17／ｃｍ3以上であることが好ましい。不純物濃度が薄すぎるとｎ型エピタキシャル層４による抵抗が増大するためである。
【００３１】
この際、望ましくはｎ型エピタキシャル層４の不純物濃度が、１×１０18／ｃｍ3以下であり、ｎ型エピタキシャル層４の膜厚が１μｍ以上あると良い。これにより、ｎ型エピタキシャル層４の中で発生した基底面転位をフォトルミネッセンスによる蛍光で検出できるようになる。
【００３２】
ここで、発明者らの経験から、フォトルミネッセンスで基底面転位を高いコントラストで検出するためには、十分な量の自由キャリアが存在することが必要である。しかしながら、従来のように高不純物濃度層を設ける場合、高不純物濃度層における非発光再結合過程が支配的になることで基底面転位の発光に必要なキャリア量が確保できないため、基底面転位の検出が困難である。
【００３３】
一方、本発明では、低濃度のｎ型エピタキシャル層４を設けることにより、発生した基底面転位を蛍光により検出することが可能になる。このため、積層欠陥が発生する可能性がある素子を検知して除去できるようになり、従来、製造後に実施していた検査を省略することでコスト低減が可能になる。
【００３４】
ｎ型エピタキシャル層４の、ｎ+型炭化珪素基板１側に対して反対側の表面側は、ｎ+型炭化珪素バッファ層２が設けられている。ｎ+型炭化珪素バッファ層２は、ｎ+型炭化珪素基板１と同程度の不純物濃度で、例えば窒素がドーピングされているバッファ層である。ｎ+型炭化珪素バッファ層２の、ｎ+型炭化珪素基板１側に対して反対側の表面側は、ｎ型ドリフト層（第１導電型のドリフト層）３が形成されている。ｎ型ドリフト層３は、ｎ+型炭化珪素基板１およびｎ+型炭化珪素バッファ層２より低不純物濃度で、例えば窒素がドーピングされているドリフト層である。
【００３５】
（実施の形態にかかる炭化珪素半導体基板の製造方法）
次に、実施の形態にかかる炭化珪素半導体基板の製造方法について説明する。まず、ｎ型の炭化珪素でできたｎ+型炭化珪素基板１を用意する。ｎ+型炭化珪素基板１は、例えば、不純物濃度が５×１０18／ｃｍ3である炭化珪素単結晶基板である。そして、このｎ+型炭化珪素基板１の第１主面上に、ｎ型の不純物、例えば窒素原子をドーピングしながら炭化珪素でできたｎ型エピタキシャル層４を、例えば５μｍ程度の厚さまでエピタキシャル成長させる。ｎ型エピタキシャル層４を形成するためのイオン注入時のドーズ量を、例えば不純物濃度が１×１０18／ｃｍ3程度となるように設定してもよい。
【００３６】
次に、ｎ型エピタキシャル層４の表面上に、ｎ型の不純物、例えば窒素原子をドーピングしながらｎ+型炭化珪素バッファ層２を、例えば３０μｍ程度の厚さまでエピタキシャル成長させる。ｎ+型炭化珪素バッファ層２を形成するためのイオン注入時のドーズ量を、例えば、不純物濃度が５×１０18／ｃｍ3程度となるように設定してもよい。これにより、ｎ+型炭化珪素バッファ層２の不純物濃度が、ｎ+型炭化珪素基板１の不純物濃度と同程度になる。ｎ+型炭化珪素バッファ層２の不純物濃度としては、１×１０18／ｃｍ3以上、２×１０19／ｃｍ3以下とするのがよい。ｎ+型炭化珪素バッファ層２の不純物濃度を７×１０18／ｃｍ3以上で３μｍ以上の厚さとすることで、ｎ型エピタキシャル層４の不純物濃度が低くても積層欠陥が抑制される。
【００３７】
次に、ｎ+型炭化珪素バッファ層２の表面上に、ｎ型の不純物、例えば窒素原子をドーピングしながらｎ型ドリフト層３を、例えば１０μｍ程度の厚さまでエピタキシャル成長させる。ｎ型ドリフト層３を形成するためのイオン注入時のドーズ量を、例えば、不純物濃度が１×１０16／ｃｍ3程度となるように設定してもよい。以上のようにして、図１に示す炭化珪素半導体基板が完成する。
【００３８】
図２は、実施の形態にかかる炭化珪素半導体基板の赤外光の反射を説明する図である。図２に示すように、実施の形態にかかる炭化珪素半導体基板に入射された赤外線は、炭化珪素半導体基板の表面で反射され、表面反射光Ｒｅｆ．が返ってくる。また、この赤外線は、ｎ+型炭化珪素基板１とｎ型エピタキシャル層４とでは、不純物濃度が異なるため、ｎ+型炭化珪素基板１とｎ型エピタキシャル層４との界面で反射され、界面反射光Ａが返ってくる。さらに、この赤外線は、ｎ型エピタキシャル層４とｎ+型炭化珪素バッファ層２とでは、不純物濃度が異なるため、ｎ型エピタキシャル層４とｎ+型炭化珪素バッファ層２との界面で反射され、界面反射光Ｂが返ってくる。さらに、この赤外線は、ｎ+型炭化珪素バッファ層２とｎ型ドリフト層３とでは、不純物濃度が異なるため、ｎ+型炭化珪素バッファ層２とｎ型ドリフト層３との界面で反射され、界面反射光Ｃが返ってくる。
【００３９】
図３は、実施の形態にかかる炭化珪素半導体基板のＦＴ−ＩＲ干渉波形を模式的に示したグラフである。横軸は膜厚を示し、縦軸はＦＴ−ＩＲ信号スペクトルを示す。図３に示すように、実施の形態にかかる炭化珪素半導体基板のＦＴ−ＩＲ干渉波形では、表面反射光Ｒｅｆ．と界面反射光Ａとの干渉波形（Ｒｅｆ．＋Ａ）、表面反射光Ｒｅｆ．と界面反射光Ｂとの干渉波形（Ｒｅｆ．＋Ｂ）、および表面反射光Ｒｅｆ．と界面反射光Ｃとの干渉波形（Ｒｅｆ．＋Ｃ）が測定される。このため、表面反射光Ｒｅｆ．と界面反射光Ｂとの干渉波形、および表面反射光Ｒｅｆ．と界面反射光Ｃとの干渉波形から、フーリエ変換によりｎ+型炭化珪素バッファ層２の膜厚を測定することが可能になる。
【００４０】
（実施例）
図４は、実施の形態にかかる炭化珪素半導体基板の実施例における各層の不純物濃度および厚さを示す表である。実施例においては、ｎ+型炭化珪素基板１（図４では、基板と略する）の不純物濃度、厚さを、それぞれ５．０×１０18／ｃｍ3、３５０μｍに固定した。また、ｎ型エピタキシャル層４（図４では、エピ層と略する）の不純物濃度、厚さを、それぞれ１．０×１０18／ｃｍ3、１μｍに固定した。そして、ｎ+型炭化珪素バッファ層２（図４では、バッファ層と略する）の厚さを３０μｍに固定し、不純物濃度を変化させた。
【００４１】
ここで、ｎ+型炭化珪素バッファ層２の不純物濃度は、実施例Ａでは、１．０×１０18／ｃｍ3であり、実施例Ｂでは、３．０×１０18／ｃｍ3であり、実施例Ｃでは、５．０×１０18／ｃｍ3であり、実施例Ｄでは、８．５×１０18／ｃｍ3である。このように、ｎ+型炭化珪素バッファ層２の不純物濃度とｎ型エピタキシャル層４の不純物濃度との比を、実施例Ａでは１、実施例Ｂでは３、実施例Ｃでは５、実施例Ｄでは８．５に設定した。
【００４２】
図５は、実施の形態にかかる炭化珪素半導体基板の実施例におけるＦＴ−ＩＲ信号を示すグラフである。各グラフにおいて、横軸は膜厚を示し、縦軸はＦＴ−ＩＲ信号スペクトルを示す。単位は、それぞれ、μｍ、％である。実施例Ａでは、ｎ+型炭化珪素バッファ層２の不純物濃度とｎ型エピタキシャル層４の不純物濃度が同程度であるため、表面反射光Ｒｅｆ．と界面反射Ｃとの干渉波形Ａ１のみが測定された。干渉波形Ａ１は、図３のＲｅｆ．＋Ｃに対応する。このため、実施例Ａでは、ｎ+型炭化珪素バッファ層２の膜厚を測定することはできない。
【００４３】
一方、実施例Ｂでは、ｎ+型炭化珪素バッファ層２の不純物濃度とｎ型エピタキシャル層４の不純物濃度との比が３であり、不純物濃度が異なる。このため、表面反射光Ｒｅｆ．と界面反射光Ｃとの干渉波形Ｂ１、表面反射光Ｒｅｆ．と界面反射光Ａ、Ｂとの干渉波形Ｂ２が測定された。干渉波形Ｂ１は、図３のＲｅｆ．＋Ｃに対応し、干渉波形Ｂ２は、図３のＲｅｆ．＋ＡとＲｅｆ．＋Ｂに対応する。ここで、ｎ型エピタキシャル層４は薄いため、表面反射光Ｒｅｆ．と界面反射光Ａとの干渉波形、および表面反射光Ｒｅｆ．と界面反射光Ｂとの干渉波形は、同じ干渉波形として測定される。このため、実施例Ｂでは、干渉波形Ｂ１と干渉波形Ｂ２とから、ｎ+型炭化珪素バッファ層２の膜厚を測定することができる。
【００４４】
同様に、実施例Ｃ、Ｄでは、ｎ+型炭化珪素バッファ層２の不純物濃度とｎ型エピタキシャル層４の不純物濃度との比が、それぞれ５、８．５であり、不純物濃度が異なる。このため、表面反射光Ｒｅｆ．と界面反射光Ｃとの干渉波形Ｃ１、Ｄ１、表面反射光Ｒｅｆ．と界面反射光Ａ、Ｂとの干渉波形Ｃ２、Ｄ２が測定された。このため、実施例Ｃ、Ｄでは、干渉波形Ｃ１、Ｄ１と干渉波形Ｃ２、Ｄ２とから、ｎ+型炭化珪素バッファ層２の膜厚を測定することができる。
【００４５】
このように、実施例から、ｎ+型炭化珪素バッファ層２の不純物濃度とｎ型エピタキシャル層４の不純物濃度との比が３倍以上であれば、ＦＴ−ＩＲ信号を分離して、ｎ+型炭化珪素バッファ層２の膜厚を評価することが可能であることが分かった。また、この結果から、ｎ+型炭化珪素基板１の不純物濃度とｎ型エピタキシャル層４の不純物濃度との比が３倍以上であれば、ＦＴ−ＩＲ信号を分離して、フーリエ変換によりｎ+型炭化珪素バッファ層２の膜厚を測定することが可能である。
【００４６】
（半導体装置の製造方法）
実施の形態にかかる炭化珪素半導体基板から、ｐｉｎダイオードを製造する場合を例に説明する。例えば、実施の形態にかかる炭化珪素半導体基板をｎ型とし、ｎチャネル型ｐｉｎダイオードを製造する場合、ｎ+型炭化珪素基板１はカソード領域となり、ｎ+型炭化珪素バッファ層２はバッファ層として機能し、ｎ型ドリフト層３は真性半導体層（ｉ層）として機能する。まず、ｎ型ドリフト層３のｎ+型炭化珪素バッファ層２と反対側の表面層にｐ型の不純物、例えばアルミニウム（Ａｌ）をイオン注入法により注入することによりｐ+型のアノード領域を形成する。次に、アノード領域の上面に、ニッケル（Ｎｉ）等でアノード電極を形成し、カソード領域の上面にカソード電極を形成する。これにより、ｎチャネル型ｐｉｎダイオードが製造できる。
【００４７】
ここで、例えば、ｎ型エピタキシャル層４の不純物濃度は、ｎ型ドリフト層３の不純物濃度の１００分の１以下であり、ｎ型エピタキシャル層４の膜厚は、ｎ型ドリフト層３の膜厚の１０分の１以下である。これにより、ｎ型エピタキシャル層４の抵抗は、ｎ型ドリフト層３の抵抗の１０００分の１以下となる。このため、ｎ型エピタキシャル層４は、大きな抵抗成分にはならず、ｎチャネル型ｐｉｎダイオードの性能に大きな影響を及ぼすことはない。
【００４８】
また、ここでは、ｎチャネル型ｐｉｎダイオードを例にして、半導体装置の製造方法の説明を行ったが、本発明の半導体基板は、パイポーラ素子、ＩＧＢＴ（Ｉｎｓｕｌａｔｅｄ  Ｇａｔｅ  Ｂｉｐｏｌａｒ  Ｔｒａｎｓｉｓｔｏｒ）素子、ＭＯＳ（Ｍｅｔａｌ  Ｏｘｉｅｄ  Ｓｅｍｉｃｏｎｄｕｃｔｏｒ）構造の寄生ダイオード等にも適用可能である。また、実施の形態では、ｎ+型炭化珪素基板１のおもて面に、ｎ型エピタキシャル層４、ｎ+型炭化珪素バッファ層２およびｎ型ドリフト層３を積層した例を示したが、ｐ+型炭化珪素基板のおもて面に、ｐ型エピタキシャル層、ｐ+型炭化珪素バッファ層およびｐ型ドリフト層を積層した構成であってもよい。
【００４９】
以上、説明したように、実施の形態にかかる炭化珪素半導体基板によれば、ｎ+型炭化珪素基板とｎ型エピタキシャル層、または、ｎ型エピタキシャル層とｎ+型炭化珪素バッファ層との界面で赤外光が反射するため、表面反射光と界面反射光との干渉波形から、フーリエ変換によりｎ+型炭化珪素バッファ層の膜厚を測定できる。このため、従来のＦＴ−ＩＲ法でｎ+型炭化珪素バッファ層の厚さが測定可能となる。これにより、例えば、ｎ+型炭化珪素バッファ層の膜厚を評価、管理できるため、炭化珪素半導体基板の歩留まり向上に貢献できる。
【００５０】
また、ｎ型エピタキシャル層の不純物濃度が、ｎ+型炭化珪素基板またはｎ+型炭化珪素バッファ層の不純物濃度の１／３以下であることにより、界面での反射光が強くなり、表面反射光と界面反射光との干渉波形を得ることができる。
【００５１】
また、ｎ型エピタキシャル層の膜厚を５μｍ以下とすることにより、ｎ型エピタキシャル層の抵抗を抑え、ｎ型エピタキシャル層による抵抗増大を抑えることができる。また、ｎ型エピタキシャル層の不純物濃度を、１×１０17／ｃｍ3以上とすることにより、ｎ型エピタキシャル層の抵抗を抑え、ｎ型エピタキシャル層による抵抗増大を抑えることができる。
【産業上の利用可能性】
【００５２】
以上のように、本発明にかかる半導体基板は、電力変換装置や種々の産業用機械などの電源装置などに使用される高耐圧半導体装置の半導体基板に有用である。
【符号の説明】
【００５３】
１  ｎ+型炭化珪素基板
２  ｎ+型炭化珪素バッファ層
３  ｎ型ドリフト層
４  ｎ型エピタキシャル層
【図１】
2017104751.tif 000003
【図２】
2017104751.tif 000004
【図３】
2017104751.tif 000005
【図４】
2017104751.tif 000006
【図５】
2017104751.tif 000007
【図６】
2017104751.tif 000008
【図７】
2017104751.tif 000009
【図８】
2017104751.tif 000010
【図９】
2017104751.tif 000011
【手続補正書】
【提出日】平成29年4月27日(2017.4.27)
【手続補正１】
【補正対象書類名】特許請求の範囲
【補正対象項目名】全文
【補正方法】変更
【補正の内容】
【特許請求の範囲】
【請求項１】
第１導電型の炭化珪素基板と、
前記炭化珪素基板のおもて面に設けられた、１×１０１７／ｃｍ３以上１×１０１８／ｃｍ３以下の不純物濃度を有する、膜厚が１μｍ以上５μｍ以下の第１導電型のエピタキシャル層と、
前記エピタキシャル層の前記炭化珪素基板側に対して反対側の表面に設けられた、第１導電型のバッファ層と、
前記バッファ層の前記炭化珪素基板側に対して反対側の表面に設けられた、前記バッファ層より低不純物濃度の第１導電型のドリフト層と、
を含むことを特徴とする炭化珪素半導体基板。
【請求項２】
前記バッファ層の不純物濃度は、前記エピタキシャル層の３倍以上高濃度であり、厚みは３μｍ以上であることを特徴とする請求項１に記載の炭化珪素半導体基板。
【請求項３】
（削除）
【請求項４】
（削除）
【請求項５】
（削除）
【請求項６】
炭化珪素基板のおもて面に、１×１０１７／ｃｍ３以上１×１０１８／ｃｍ３以下の不純物濃度を有する、膜厚が１μｍ以上５μｍ以下の第１導電型のエピタキシャル層を形成する工程と、
前記エピタキシャル層の前記炭化珪素基板側に対して反対側の表面に、第１導電型のバッファ層を形成する工程と、
前記バッファ層の前記炭化珪素基板側に対して反対側の表面に、前記バッファ層より低不純物濃度の第１導電型のドリフト層を形成する工程と、
を含むことを特徴とする炭化珪素半導体基板の製造方法。
【請求項７】
第１導電型の炭化珪素基板と、
前記炭化珪素基板のおもて面に設けられた、１×１０１７／ｃｍ３以上１×１０１８／ｃｍ３以下の不純物濃度を有する、膜厚が１μｍ以上５μｍ以下の第１導電型のエピタキシャル層と、
前記エピタキシャル層の前記炭化珪素基板側に対して反対側の表面に設けられた、第１導電型のバッファ層と、
前記バッファ層の前記炭化珪素基板側に対して反対側の表面に設けられた、前記バッファ層より低不純物濃度の第１導電型のドリフト層と、
を含む炭化珪素半導体基板を有することを特徴とする半導体装置。
【請求項８】
第１導電型の炭化珪素基板と、
前記炭化珪素基板のおもて面に設けられた、１×１０１７／ｃｍ３以上１×１０１８／ｃｍ３以下の不純物濃度を有する、膜厚が１μｍ以上５μｍ以下の第１導電型のエピタキシャル層と、
前記エピタキシャル層の前記炭化珪素基板側に対して反対側の表面に設けられた、第１導電型のバッファ層と、
前記バッファ層の前記炭化珪素基板側に対して反対側の表面に設けられた、前記バッファ層より低不純物濃度の第１導電型のドリフト層と、
を含む炭化珪素半導体基板を用いることを特徴とする半導体装置の製造方法。
【請求項９】
前記バッファ層の不純物濃度は、前記エピタキシャル層の３倍以上高濃度であり、厚みは３μｍ以上であることを特徴とする請求項６に記載の炭化珪素半導体基板の製造方法。
【請求項１０】
前記バッファ層の不純物濃度は、前記エピタキシャル層の３倍以上高濃度であり、厚みは３μｍ以上であることを特徴とする請求項７に記載の半導体装置。
【請求項１１】
前記バッファ層の不純物濃度は、前記エピタキシャル層の３倍以上高濃度であり、厚みは３μｍ以上であることを特徴とする請求項８に記載の半導体装置の製造方法。
【国際調査報告】
2017104751.tif 000012
2017104751.tif 000013
2017104751.tif 000014
2017104751.tif 000015